(57)【特許請求の範囲】
【請求項１】
アクリル酸エステル共重合体、石鹸及び水を成分とする複合ポリマーエマルジョンを生成し、有害物質含有粉末と、前記複合ポリマーエマルジョンと、モルタルを混合・撹拌し、複合ポリマーエマルジョンによって有害物質含有粉末を包被するとともに、複合ポリマーエマルジョンをモルタルと反応させて硬化させることを特徴とする有害物質含有粉末の処理方法。
【請求項２】
アクリル酸エステル共重合体、石鹸及び水を成分とする複合ポリマーエマルジョンを生成し、有害物質含有粉末と、前記複合ポリマーエマルジョンと、モルタルとを混合・撹拌して製造した有害物質含有粉末を原料とする表面塗布剤。
【請求項３】
アクリル酸エステル共重合体、石鹸及び水を成分とする複合ポリマーエマルジョンを生成し、有害物質含有粉末と、前記複合ポリマーエマルジョンと、モルタルとを混合・撹拌し、その後、混合物を成形型に充填し、養生・硬化して製造した有害物質含有粉末を原料とするコンクリート二次製品。
【請求項４】
有害物質含有粉末として、鉛等を含有する映像用ＣＲＴを破砕して得た微小粉末又は水銀等を含有する蛍光灯や水銀電池を破砕して得た微小粉末であることを特徴とする請求項１記載の有害物質含有粉末の処理方法。
【請求項５】
有害物質含有粉末として、鉛等を含有する映像用ＣＲＴを破砕して得た微小粉末又は水銀等を含有する蛍光灯や水銀電池を破砕して得た微小粉末であることを特徴とする請求項２記載の有害物質含有粉末を原料とする表面塗布剤。
【請求項６】
有害物質含有粉末として、鉛等を含有する映像用ＣＲＴを破砕して得た微小粉末又は水銀等を含有する蛍光灯や水銀電池を破砕して得た微小粉末であることを特徴とする請求項３記載の有害物質含有粉末を原料とするコンクリート二次製品。
【発明の詳細な説明】
【０００１】
【産業上の利用分野】
本発明は、テレビジョンのブラウン管や、蛍光灯や水銀電池等を破砕して得られた有害物質含有粉末を無害化処理する方法、表面塗布剤及びコンクリート二次製品に関する。
【０００２】
【従来の技術】
近年、情報化社会の到来とともに、会社、家庭を含めたあらゆる分野でＣＲＴを用いた映像機器が大量に利用されている。その結果、映像機器の廃棄物の量も著しく増大している。この映像機器の廃棄に際して特に問題となるのは、ＣＲＴが鉛等の有害物質をその組成中に含んでいるということである。
【０００３】
そこで、従来は、これらのＣＲＴをボールミルやクラッシャー等を用いて微粉末になるまで粉砕し、この有害物質含有粉末をドラム缶中に充填し、同ドラム缶を廃棄物ヤードに積み重ねている。
【０００４】
【発明が解決しようとする課題】
しかし、かかる有害物質含有粉末の処理方法は、未だ、以下の解決すべき課題を有していた。
【０００５】
即ち、有害物質含有粉末を充填したドラム缶は通常の場合野積されている状態なので、経時的にドラム缶が腐食・劣化するのに伴い、有害物質が外部に流出し、土壌や河川を汚染するおそれがあった。
【０００６】
このことは、上記したＣＲＴを粉砕して得た有害物質含有粉末に限らず、その他の有害物質含有粉末、例えば、水銀を含有する蛍光灯や水銀電池を粉砕して得た有害物質含有粉末においても同様であった。
【０００７】
本発明は、上記した課題を解決することができる有害物質含有粉末を無害化処理する方法、同粉末を原料として用いる表面塗布剤及びコンクリート二次製品を提供することを目的とするものである。
【０００８】
【課題を解決するための手段】
本発明は、アクリル酸エステル共重合体、石鹸及び水を成分とする複合ポリマーエマルジョンを生成し、有害物質含有粉末と、前記複合ポリマーエマルジョンと、モルタルを混合・撹拌し、複合ポリマーエマルジョンによって有害物質含有粉末を包被するとともに、複合ポリマーエマルジョンをモルタルと反応させて硬化させることを特徴とする有害物質含有粉末の処理方法に係るものである
【０００９】
上記した処理方法によって処理可能な有害物質含有粉末は多種多様であるが、例えば、鉛等を含有する映像用ＣＲＴを破砕して得た微小粉末や、水銀等を含有する蛍光灯を破砕して得た微小粉末が考えられる。
【００１０】
また、複合ポリマーエマルジョンは上記した有害物質含有粉末のそれぞれの粉粒を完全に包み込む、即ち、包被するために用いるものであり、固形分として２５〜５０％含むアクリル酸エステル共重合体水溶液を用いるのが好ましい。
【００１１】
一方、モルタルは、上記した処理後に生じる処理物の取扱性の向上を目的として固形化するため用いるものであり、白色セメント又はポルトランドセメントに、珪砂、鉄粉、亜鉛華、その他を混合したものを用いるのが好ましい。
【００１２】
有害物質含有粉末と、アクリル酸エステル共重合体を主成分とする複合ポリマーエマルジョンと、モルタルの混合割合は、用途によっても異なるが、５０〜７０重量％：１５〜３０％：１５〜３０％とするのが好ましい。
【００１３】
本発明は、また、上記したアクリル酸エステル共重合体、石鹸及び水を成分とする複合ポリマーエマルジョンを生成し、有害物質含有粉末と、前記複合ポリマーエマルジョンと、モルタルとを混合・撹拌して製造した有害物質含有粉末を原料とする表面塗布剤に係るものである。
【００１４】
本発明は、さらに、アクリル酸エステル共重合体、石鹸及び水を成分とする複合ポリマーエマルジョンを生成し、有害物質含有粉末と、前記複合ポリマーエマルジョンと、モルタルとを混合・撹拌し、その後、混合物を成形型に充填し、養生・硬化して製造した有害物質含有粉末を原料とするコンクリート二次製品に係るものである。
【００１５】
【実施例】
以下、本発明に係る有害物質含有粉末の処理方法について実施例を参照して具体的に説明する。
【００１６】
まず、有害物質含有粉末は、テレビジョンセットのＣＲＴ  （ブラウン管）  をボールミルで微粉末になるまで粉砕したものを用いた。なお、この有害物質含有粉末の粒径は５０μｍ  であった。
【００１７】
次に、複合ポリマーエマルジョンとして、以下の組成のものを用いた。
【００１８】
0003579101.tif 000002
しかし、以下の組成も好適に用いることができる。
【００１９】
0003579101.tif 000003
また、上記有害物質含有粉末と複合ポリマーエマルジョンに混合するモルタルは、以下の組成のものを用いた。
【００２０】
0003579101.tif 000004
なお、上記白色セメントの成分重量比は、以下の通りであった。
【００２１】
0003579101.tif 000005
なお、この白色セメントに代えて、ポルトランドセメントを用いることもできる。
【００２２】
次に、上記した有害物質含有粉末と、複合ポリマーエマルジョンと、モルタルとを、６０重量％：２０重量％：２０重量％の割合で混合・撹拌した後、混合物を所定時間  （約１６８  時間）  養生・硬化し、処理物を得た。
【００２３】
処理物を破砕し、破砕片の組成を顕微鏡で調べたところ、有害物質含有粉末が完全に複合ポリマーエマルジョンによって包被されていることがわかった。
【００２４】
従って、処理物を廃棄ヤードにおいて保管した場合であっても、有害物質含有粉末中の有害物質が外部に流出する事故を完全に防止できることがわかった。
【００２５】
【効果】
本発明では、アクリル酸エステル共重合体、石鹸及び水を成分とする複合ポリマーエマルジョンを生成し、有害物質含有粉末と、前記複合ポリマーエマルジョンと、モルタルを混合・撹拌し、複合ポリマーエマルジョンによって有害物質含有粉末を包被するとともに、複合ポリマーエマルジョンをモルタルと反応させて硬化させるようにしている。
【００２６】
従って、処理物から有害物質が外部に流出し、土壌や河川の汚染による環境破壊を防止しつつ、有害物質含有粉末の処理を効果的に行うことができる。
【００２７】
さらに、本発明では、上記したアクリル酸エステル共重合体、石鹸及び水を成分とする複合ポリマーエマルジョンを生成し、有害物質含有粉末と、前記複合ポリマーエマルジョンと、モルタルとを混合・撹拌した表面塗布剤を製造したり、上記したアクリル酸エステル共重合体、石鹸及び水を成分とする複合ポリマーエマルジョンを生成し、有害物質含有粉末と、前記複合ポリマーエマルジョンと、モルタルとを混合・撹拌し、その後、混合物を成形型に充填し、養生・硬化してコンクリート二次製品を製造することにしている。
【００２８】
従って、上記した有害物質含有粉末を表面塗布剤やコンクリート二次製品の原料として有効利用することができる。